(57)【要約】【課題】プレキャスト版の継ぎ目部分が、車輛走行時に変形することを抑制でき、また、舗装打ち替え工事の際にも損傷することのない、橋梁の舗装構造及び舗装方法を提供する。【解決手段】本発明に係る橋梁の舗装構造では、複数のプレキャスト版が並設され形成された床版の上にコンクリート層が設けられている。コンクリート層を舗装として機能させてもよく、或いは、コンクリート層の上にアスファルト舗装をしてもよい。何れの場合であっても、プレキャスト版で形成した床版の上に敷設された舗装の上を走行する車輛の荷重は、コンクリート層を介し、プレキャスト版の全面に分散され、プレキャスト版の接合部に対する荷重の集中を抑制できる。【選択図】  図１
2019210783.tif 000002
【特許請求の範囲】
【請求項１】
複数のプレキャスト版が並設され形成された床版の上にコンクリート層が設けられていることを特徴とする橋梁の舗装構造。
【請求項２】
前記コンクリート層の上がアスファルト舗装されている請求項１に記載の橋梁の舗装構造。
【請求項３】
前記コンクリート層の上面に防水工が設けられる請求項２に記載の橋梁の舗装構造。
【請求項４】
前記コンクリート層の表面に滑り止めが施されている請求項１に記載の橋梁の舗装構造。
【請求項５】
前記コンクリート層が前記床版に接着性のある材料を用いた接着層を介して付着されている請求項１〜４のいずれかに記載の橋梁の舗装構造。
【請求項６】
前記接着性のある材料として、固化した状態でのコンクリートに対する付着強度及び引張接着強度が１Ｎ／ｍｍ２以上のエポキシ系接着剤が用いられる請求項５に記載の橋梁の舗装構造。
【請求項７】
前記接着性のある材料として、０．０２ｍｍ以上のひび割れに浸透可能な浸透性接着剤と、固化した状態でのコンクリートに対する付着強度及び引張接着強度が１Ｎ／ｍｍ２以上のエポキシ系接着剤が用いられ、前記浸透性接着剤が前記床版の表面に塗布された後に、前記エポキシ系接着剤が塗布される請求項５に記載の橋梁の舗装構造。
【請求項８】
複数のプレキャスト版が並設され形成された床版の上にコンクリートを打設しコンクリート層を設ける工程を有することを特徴とする橋梁の舗装方法。
【請求項９】
前記コンクリート層の上をアスファルト舗装する工程を有する請求項８に記載の橋梁の舗装方法。
【請求項１０】
前記コンクリート層の上面に防水工を設ける工程を有する請求項９に記載の橋梁の舗装方法。
【請求項１１】
前記コンクリート層の表面に滑り止めを施す工程を有する請求項８に記載の橋梁の舗装方法。
【請求項１２】
前記コンクリート層を設ける前に前記床版の上面を研掃する工程を有する請求項８〜１１のいずれかに記載の橋梁の舗装方法。
【請求項１３】
前記コンクリート層を設ける前に前記床版の上面に接着性のある材料を塗布する工程を有する請求項８〜１２のいずれかに記載の橋梁の舗装方法。
【請求項１４】
前記接着性のある材料として、固化した状態でのコンクリートに対する付着強度及び引張有接着強度が１Ｎ／ｍｍ２以上のエポキシ系接着剤が用いられる請求項１３に記載の橋梁の舗装方法。
【請求項１５】
前記接着性のある材料として、０．０２ｍｍ以上のひび割れに浸透可能な浸透性接着剤と、固化した状態でのコンクリートに対する付着強度及び引張有接着強度が１Ｎ／ｍｍ２以上のエポキシ系接着剤が用いられ、前記浸透性接着剤が前記床版の表面に塗布された後に、前記エポキシ系接着剤が塗布される請求項１３に記載の橋梁の舗装方法。
【発明の詳細な説明】
【技術分野】
【０００１】
本発明は、橋梁の舗装構造及び舗装方法に関するものである。
【背景技術】
【０００２】
高度経済成長期に建設された橋梁のコンクリート製の床版（コンクリート版）は、老朽化や設計基準の変遷に伴う耐荷力の不足や耐疲労性の低下などを理由として、近年、新たなコンクリート版へ取り替えられている。
【０００３】
しかしながら、道路橋に使用されているコンクリート版は、５０年前の厚さに対して５０ｍｍ程度の厚さが不足しており、これを補うために最新の設計基準に準拠すると５０ｍｍが増厚され、新しいものに取り替えた場合は自重が増大してしまう。
【０００４】
そこで、従来の厚さ程度で現在の設計荷重に対応するために、鉄筋コンクリート版、プレストレストコンクリート版、更に薄くすることが可能な超高強度繊維補強コンクリートで製作したプレキャスト版が必要となる。これらのプレキャスト版は、工期短縮を考慮すると予め工場で製作し、建設現場まで車両等で運び、現場で図２（Ｃ）に示すように並設する取り替え床版構造が提案され、採用されている。
【０００５】
ところが、プレキャスト化したコンクリート版（プレキャスト版）は最小の設計厚で製作されることが多い。一方、コンクリート版の上には防水工やアスファルト舗装が施されるが、このアスファルト舗装は７〜１５年前後で打ち替えされるところ、大型の切削機で切削されることから、プレキャスト版の表面に損傷が与えられることから弱点となる。また、必要な厚さを満たさないものとなる。
【０００６】
ただし、この問題については、舗装取り替え工事においてプレキャスト版が被る損傷を低く抑えて対応することが考えられる。例えば、特開２０００−３１４１０８には、舗装面のアスファルトコンクリートの取り替え作業で起用される解体重機によりコンクリート床版の表面が損傷される問題の解決方法として，プレキャストプレストレストコンクリート版（プレキャスト版に相当）に予め、アスファルトコンクリート舗装に接する面に，表面保護層を構成することが開示されている。
【先行技術文献】
【特許文献】
【０００７】
【特許文献１】特開２０００−３１４１０８
【発明の開示】
【発明が解決しようとする課題】
【０００８】
工場で製作されるプレキャスト版を現場で並設して床版を構築する場合、現場に並設された複数のプレキャスト版はその場で接合され一体化される。なお、プレキャスト版の接合には様々な手法が存在し、プレキャスト版同士をボルトで接合する手法や、隣接するプレキャスト版の鉄筋が延出する向かい合う端面の間にコンクリートを打ち込み一体化させる手法など、現場の状況に適した手法が採用されている。
【０００９】
しかしながら、プレキャスト版の接合にいずれの手法が用いられた場合であっても、継ぎ目部分の強度や弾性係数を、工場で製作したコンクリート版と同等にすることは難しい。そのため、プレキャスト版の上に敷設された舗装上を車輌が走行する際、剛性の差による変形が発生するおそれがある。また、継ぎ目部分が開くことも考えられる。更に、アスファルト舗装打ち替え工事の際には、仮に表面保護層を備えたプレキャスト版を使用した場合であっても、継ぎ目部分が損傷するおそれがある。
【００１０】
そこで、本発明は、プレキャスト版の継ぎ目部分が、車輛走行時に変形することを抑制でき、また、舗装打ち替え工事の際にも損傷することのない、橋梁の舗装構造及び舗装方法を提供することを目的とする。
【課題を解決するための手段】
【００１１】
本発明に係る橋梁の舗装構造では、複数のプレキャスト版が並設され形成された床版の上にコンクリート層が設けられている。
【００１２】
前記コンクリート層の上がアスファルト舗装されていてもよく、その場合、更に、前記コンクリート層の上面に防水工が設けられていてもよい。
【００１３】
前記コンクリート層の表面に滑り止めが施されていてもよい。
【００１４】
前記コンクリート層が前記床版に接着性のある材料を用いた接着層を介して付着されてもよい。
【００１５】
前記接着性のある材料として、固化した状態でのコンクリートに対する付着強度及び引張接着強度が１Ｎ／ｍｍ２以上のエポキシ系接着剤が用いられてもよい。
【００１６】
前記接着性のある材料として、０．０２ｍｍ以上のひび割れに浸透可能な浸透性接着剤と、固化した状態でのコンクリートに対する付着強度及び引張接着強度が１Ｎ／ｍｍ２以上のエポキシ系接着剤が用いられ、前記浸透性接着剤が前記床版の表面に塗布された後に、前記エポキシ系接着剤が塗布されてもよい。
【００１７】
本発明に係る橋梁の舗装方法では、複数のプレキャスト版が並設され形成された床版の上にコンクリートを打設しコンクリート層を設ける工程を有する。
【００１８】
前記コンクリート層の上をアスファルト舗装する工程を有してもよく、その場合、前記コンクリート層の上面に防水工を設ける工程を有してもよい。
【００１９】
前記コンクリート層の表面に滑り止めを施す工程を有してもよい。
【００２０】
前記コンクリート層を設ける前に前記床版の上面を研掃する工程を有してもよい。
【００２１】
前記コンクリート層を設ける前に前記床版の上面に接着性のある材料を塗布する工程を有してもよい。
【００２２】
前記接着性のある材料として、固化した状態でのコンクリートに対する付着強度及び引張接着強度が１Ｎ／ｍｍ２以上のエポキシ系接着剤が用いられてもよい。
【００２３】
前記接着性のある材料として、０．０２ｍｍ以上のひび割れに浸透可能な浸透性接着剤と、固化した状態でのコンクリートに対する付着強度及び引張有接着強度が１Ｎ／ｍｍ２以上のエポキシ系接着剤が用いられ、前記浸透性接着剤が前記床版の表面に塗布された後に、前記エポキシ系接着剤が塗布されてもよい。
【発明の効果】
【００２４】
本発明では、コンクリート層を舗装として機能させてもよく、或いは、コンクリート層の上にアスファルト舗装をしてもよい。そして、何れの場合であっても、プレキャスト版で形成した床版の上に敷設された舗装の上を走行する車輛の荷重は、コンクリート層を介し、プレキャスト版の全面に分散され、プレキャスト版の接合部に対する荷重の集中を抑制できる。従って、プレキャスト版の継ぎ目部分が、プレキャスト版の上に敷設された舗装の上を走行する車輛の荷重により変形することを防止できる。
【００２５】
また、コンクリート層の上をアスファルト舗装した場合は、舗装の打ち替えに際してコンクリート層が切削されることになるため、プレキャスト版の継ぎ目部分が損傷することもない。なお、コンクリート層をコンクリート舗装として機能させる場合は、打ち替えの必要はなく、プレキャスト版自体が損傷することがない。
【図面の簡単な説明】
【００２６】
【図１】本発明に係る橋梁の舗装構造を模式的に示す斜視図である。
【図２】本発明に係る橋梁の舗装構造を従来の舗装構造との比較において示し、（ａ）は図１に示す実施形態を橋梁の幅方向の端面側から見た図、（ｂ）は本発明に係る舗装構造の他の実施形態を橋梁の幅方向の端面側から見た図、（ｃ）はプレキャスト版を現場で並設して構築した床版の上に敷設される従来の舗装構造を橋梁の幅方向の端面側から見た図である。
【図３】具体例の供試体を使用して行った疲労実験の結果を示すグラフである。
【発明を実施するための形態】
【００２７】
図１及び図２を参照しながら、本発明の実施形態について説明する。なお、図１及び図２においては、本発明の理解を容易にするため、説明の便宜上、誇張して表示されている部分があり、部位間の相対寸法は正確ではない。
【００２８】
この実施形態において舗装される床版１は、複数のプレキャスト版１０を利用して構築されている。プレキャスト版１０は、床版１に要求される強度を有する、底面形状が矩形の板材で、その複数が一対の橋桁２０の上に並べて配置されている。
【００２９】
プレキャスト版１０に十分な強度を持たせるためには、鉄筋コンクリート版、プレストレストコンクリート版や超高強度を有するコンクリートで製作したコンクリート版を採用することが好ましい。その場合、必要な強度を持たせるための最小厚みを小さく抑えることができ、重量を低減することができる。
【００３０】
また、この実施形態では、プレキャスト版１０の幅（底面の短辺寸法）として２〜３ｍが想定されているが、製作や運搬、或いは現場施工の状況に応じて適宜決めることができる。なお、プレキャスト版１０の幅は、小さくすることにより取扱い易いものにできる一方で、大きくすることにより設置数を削減し継ぎ目部分を減らすことができる。この実施形態では、橋梁の長さが２０ｍであれば、９か所程度の継ぎ目部分が設けられることになる。
【００３１】
プレキャスト版１０を接合する手法に制限はなく、プレキャスト版同士をボルトで接合する手法や、隣接するプレキャスト版の鉄筋が延出する向かい合う端面の間にコンクリートを打ち込み一体化させる手法など、現場の状況に適した手法を採用すればよい。なお、図１及び図２において、プレキャスト版１０を接合する構造の図示は省略されている。
【００３２】
床版１の上にはコンクリート層２が設けられている。コンクリート層２は、床版１の上面にコンクリートを打設して形成されている。なお、コンクリート層２は床版としての機能を担う必要はないため、鉄筋や鉄板を配置する必要はない。層厚や材質も、強度を考慮することなく決めることができる。床版１の上に敷設される舗装の上を走行する車輛の荷重を分散できるものであれば、施工効率等を考慮し適宜決めることができる。なお、この実施形態では、３０〜４０ｍｍの範囲の層厚が想定されている。
【００３３】
コンクリート層２の床版１に対する付着性を高める必要がある場合は、コンクリート層３を設ける前に床版１の上面を研掃してもよい。研掃は公知の手法、例えばシュットブラスト研掃で行うことができる。
【００３４】
或いは、コンクリート層２を設ける前に床版１の上面に接着層を設け、接着層を介してコンクリート層２を床版１に密着させることとしてもよい。なお、接着層を形成する材料としては、固化した状態でのコンクリートに対する付着強度及び引張有接着強度が１Ｎ／ｍｍ２以上のエポキシ系接着剤が好ましい。例えば、ＫＳボンド（商品名、鹿島道路株式会社）を用いることができる。
【００３５】
コンクリート層２の床版１に対する付着性を更に高める必要がある場合は、床版１の上面を研掃した後、研掃された面に接着層を設けてもよい。
【００３６】
なお、床版１が設置作業や研掃作業など生じたひび割れを表面に有する場合は、ひび割れを補修して床版１の表面を強固なものにしておくことが好ましい。ひび割れの補修には、０．０２ｍｍ以上のひび割れに浸透可能な浸透性接着剤を用いることが好ましい。また、浸透性接着剤として、例えば、浸透性ＫＳプライマー（商品名、鹿島道路株式会社）を用いることができる。
【００３７】
コンクリート層２の上面には防水工が施され、更にその上にアスファルト舗装が施されている。そして、アスファルト舗装をなすアスファルト層３とコンクリート層２で構成される舗装構造４が、本発明の舗装構造に相当するものとなっている。この実施形態では、アスファルト層３の厚みとして３５ｍｍ程度が想定されている。なお、図２において、アスファルト層はドット柄で示すものとする。
【００３８】
周囲に民家が存在しない地域に構築された橋梁など、走行車両により発生する騒音が問題とならない状況では、コンクリート層２を舗装として機能させることもできる。その場合、図２（ｂ）に示すように、アスファルト層３を設けることなく、コンクリート層２の厚みを大きくする。例えば、図１及び図２（ａ）に示す実施形態では、コンクリート層２の厚みとして３０〜４０ｍｍの範囲が想定されているが、図２（ｂ）に示す実施形態では、コンクリート層２の厚みとして５０〜７５ｍｍの範囲が想定されている。
【００３９】
なお、コンクリート層２を舗装として機能させる場合、荷重分散効果の高く、割れにくく、所定の強度を有するコンクリート材を用いることが好ましい。繊維を混入したコンクリートを用いてもよい。
【００４０】
また、コンクリート層２を舗装として機能させる場合、舗装表面に滑り止めを施すことが好ましい。滑り止めは、グルービングやほうき目仕上げなどの公知の手法で施すことも可能である。
【実施例】
【００４１】
以下の供試体１、２、３に直接輪荷重を載荷し、連続走行による疲労実験を行った場合の、破壊までの走行回数（等価走行回数）を計測した。その結果を図３に示す。なお、図３において、「コンクリート版」が供試体１を、「コンクリート舗装」が供試体２を「接着剤＋コンクリート舗装」が供試体３示すものとなっている。
＜供試体１＞
実構造寸法のモデル化した寸法とされた、軸直角方向および軸方向の支点間寸法が１４００ｍｍ×１４００ｍｍ、厚さが１５０ｍｍのコンクリート版（本発明の床版に相当）
＜供試体２＞
供試体１の上面に厚さ４０ｍｍのコンクリート層を設けた。コンクリート層の形成には、３時間後に設計基準強度２４Ｎ／ｍｍ２以上を確保できる材料であって、早強セメントに混和剤、繊維を配合した特殊コンクリートを使用した。
＜供試体３＞
供試体１の上面を１０ｍｍ切削し、研掃した後、切削時に発生したコンクリート表面の微細なひび割れ補修するとともに、コンクリート表面を強固にするための浸透性接着剤を塗布した。浸透性接着剤として、付着強度２．６Ｎ／ｍｍ２が確保される浸透性ＫＳプライマー（商品名、鹿島道路株式会社）を用いた。更に、その後、コンクリート層との付着性を高めるために付着用接着剤を約１ｍｍの厚さで塗布し、その上に厚さ４０ｍｍのコンクリート層を設けた。コンクリート層を形成する材料には供試体２と同じものを使用した。また付着用接着剤として、付着強度３．７Ｎ／ｍｍ２が確保されるＫＳボンド（商品名、鹿島道路株式会社）を使用した。
【００４２】
供試体１の等価走行回数に対し、供試体２の等価走行回数は約２６倍、供試体３の等価走行回数は４８倍以上となった。コンクリート版の上にコンクリート層を施すことでコンクリート版にかかる荷重が分散された結果によるものと考えられる。
【符号の説明】
【００４３】
１      床版
２      コンクリート層
３      アスファルト層
４      舗装構造
１０    プレキャスト版
２０    橋桁
【図１】
2019210783.tif 000003
【図２】
2019210783.tif 000004
【図３】
2019210783.tif 000005
【手続補正書】
【提出日】平成30年12月3日(2018.12.3)
【手続補正１】
【補正対象書類名】特許請求の範囲
【補正対象項目名】請求項１
【補正方法】変更
【補正の内容】
【請求項１】
複数のプレキャスト版が並設され形成された床版の上に床版としての機能を担わないコンクリート層が設けられていることを特徴とする橋梁の舗装構造。
【手続補正２】
【補正対象書類名】特許請求の範囲
【補正対象項目名】請求項８
【補正方法】変更
【補正の内容】
【請求項８】
複数のプレキャスト版が並設され形成された床版の上にコンクリートを打設し床版としての機能を担わないコンクリート層を設ける工程を有することを特徴とする橋梁の舗装方法。
【手続補正３】
【補正対象書類名】明細書
【補正対象項目名】００１１
【補正方法】変更
【補正の内容】
【００１１】
本発明に係る橋梁の舗装構造では、複数のプレキャスト版が並設され形成された床版の上に床版としての機能を担わないコンクリート層が設けられている。
【手続補正４】
【補正対象書類名】明細書
【補正対象項目名】００１７
【補正方法】変更
【補正の内容】
【００１７】
本発明に係る橋梁の舗装方法では、複数のプレキャスト版が並設され形成された床版の上にコンクリートを打設し床版としての機能を担わないコンクリート層を設ける工程を有する。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
複数のプレキャスト版が並設され形成された床版の上に床版としての機能を担わないコンクリート層が設けられ、前記コンクリート層が前記床版に接着性のある材料を用いた接着層を介して付着され、前記接着性のある材料として、０．０２ｍｍ以上のひび割れに浸透可能な浸透性接着剤と、固化した状態でのコンクリートに対する付着強度及び引張接着強度が１Ｎ／ｍｍ２以上のエポキシ系接着剤が用いられ、前記浸透性接着剤が前記床版の表面に塗布された後に、前記エポキシ系接着剤が塗布されていることを特徴とする橋梁の舗装構造。
【請求項２】
前記コンクリート層の上がアスファルト舗装されている請求項１に記載の橋梁の舗装構
造。
【請求項３】
前記コンクリート層の上面に防水工が設けられる請求項２に記載の橋梁の舗装構造。
【請求項４】
前記コンクリート層の表面に滑り止めが施されている請求項１に記載の橋梁の舗装構造。
【請求項５】
複数のプレキャスト版が並設され形成された床版の上にコンクリートを打設し床版としての機能を担わないコンクリート層を設ける工程と、
前記コンクリート層を設ける前に前記床版の上面に接着性のある材料を塗布する工程と、
を有し、
前記接着性のある材料として、０．０２ｍｍ以上のひび割れに浸透可能な浸透性接着剤と、固化した状態でのコンクリートに対する付着強度及び引張有接着強度が１Ｎ／ｍｍ２以上のエポキシ系接着剤が用いられ、前記浸透性接着剤が前記床版の表面に塗布された後に、前記エポキシ系接着剤が塗布されることを特徴とする橋梁の舗装方法。
【請求項６】
前記コンクリート層の上をアスファルト舗装する工程を有する請求項５に記載の橋梁の
舗装方法。
【請求項７】
前記コンクリート層の上面に防水工を設ける工程を有する請求項６に記載の橋梁の舗装方法。
【請求項８】
前記コンクリート層の表面に滑り止めを施す工程を有する請求項５に記載の橋梁の舗装方法。
【請求項９】
前記コンクリート層を設ける前に前記床版の上面を研掃する工程を有する請求項６〜８のいずれかに記載の橋梁の舗装方法。
【手続補正２】
【補正対象書類名】明細書
【補正対象項目名】００１１
【補正方法】変更
【補正の内容】
【００１１】
本発明に係る橋梁の舗装構造では、複数のプレキャスト版が並設され形成された床版の
上に床版としての機能を担わないコンクリート層が設けられ、前記コンクリート層が前記床版に接着性のある材料を用いた接着層を介して付着され、前記接着性のある材料として、０．０２ｍｍ以上のひび割れに浸透可能な浸透性接着剤と、固化した状態でのコンクリートに対する付着強度及び引張接着強度が１Ｎ／ｍｍ２以上のエポキシ系接着剤が用いられ、前記浸透性接着剤が前記床版の表面に塗布された後に、前記エポキシ系接着剤が塗布されている。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
本発明に係る橋梁の舗装方法では、複数のプレキャスト版が並設され形成された床版の上にコンクリートを打設し床版としての機能を担わないコンクリート層を設ける工程を有、前記接着性のある材料として、０．０２ｍｍ以上のひび割れに浸透可能な浸透性接着剤と、固化した状態でのコンクリートに対する付着強度及び引張有接着強度が１Ｎ／ｍｍ２以上のエポキシ系接着剤が用いられ、前記浸透性接着剤が前記床版の表面に塗布された後に、前記エポキシ系接着剤が塗布される。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】